(57)【特許請求の範囲】
【請求項１】
フッ化炭素系樹脂によるコーティング処理を施した面に使用するものであって、不織布に薬液を含浸させた曇り止めクロスにおいて、不織布の少なくとも一部が、下記（１）の構成をとる不織布であり、薬液の少なくとも一部が、下記（２）の成分を含む薬液であることを特徴とする、ドライタイプの曇り止めクロス。
（１）分割繊維と非分割繊維を、分割繊維：非分割繊維＝２：８〜８：２(質量比)で含む不織布
（２）カチオン系フッ素界面活性剤及びノニオン系フッ素界面活性剤を含む薬液
【請求項２】
分割繊維の少なくとも一部が、親油性を有しているものであることを特徴とする、請求項１記載のドライタイプの曇り止めクロス。
【請求項３】
（２）の薬液において、カチオン系フッ素界面活性剤：ノニオン系フッ素界面活性剤＝１：１９〜１９：１（質量比）であることを特徴とする、請求項１又は２記載のドライタイプの曇り止めクロス。
【請求項４】
薬液の質量に対して、不織布全体の質量が５倍以上であることを特徴とする、請求項１乃至３のいずれかに記載のドライタイプの曇り止めクロス。
【請求項５】
不織布表面のうち、薬液が含浸された面積が、１／２以下であることを特徴とする、請求項１乃至４のいずれかに記載のドライタイプの曇り止めクロス。
【発明の詳細な説明】
【技術分野】
【０００１】
本発明は、メガネレンズ等に代表される、ガラス又はプラスチック等の表面に対し、曇り止め効果を付与する、ドライタイプの曇り止めクロスに関するものである。
【背景技術】
【０００２】
近年、メガネの手入れ用品としては、クリーナー関連商品や、水分拭き取り関連商品，更には、曇り止め関連商品等、さまざまな種類が開発されている。
【０００３】
これらは、それぞれ異なった場面で必要されることも多く、それぞれの機能に特化した商品を使い分けることになるが、一度に複数の効果を期待するような場合には、複数の商品の併用は、煩雑で好ましくないという問題を有している。
しかも、近年のメガネレンズの材質の多様化により、レンズ面上に残る水滴や汚れの量も異なってきており、メガネを変えるたびに、それに適した商品を使い分ける必要がある。
【０００４】
クリーニング効果をも有する曇り止めクロスとしては、例えば、特許文献１のような技術が開発されているが、これはいわゆるウェットタイプのものであり、処理後に、別途、乾燥又は拭き取り作業を要するだけでなく、クリーニング効果，及び曇り止め効果についても、必ずしも満足の行くものでは無かった。
【０００５】
また、一部、ドライタイプの曇り止めクロスもあるが、これは、処理後の拭き取りは必要無いものの、クリーニング効果を発揮し得るものでは無い上、ドライタイプであるが故に、水滴が残り難いタイプのガラス又はプラスチック面の場合には、表面を傷つける恐れもあった（特許文献２等）。
【０００６】
一方、メガネのクリーナー関連商品として、メガネレンズを洗浄した後に、水洗するタイプのものがあるが、これは、洗浄後に水滴を別途除去しなければならない点で、改善が望まれていた（特許文献３等）。
【０００７】
【特許文献１】特開2001-162421号公報
【特許文献２】特開平8-245950公報
【特許文献３】特願2006-346821号
【発明の開示】
【発明が解決しようとする課題】
【０００８】
本発明者等は、水洗タイプのメガネ用クリーナーを除去するメガネ用クロスについて種々検討を重ねるうち、ある特定のクロスが、メガネレンズの水滴の除去と同時に曇り止め効果を付与しうるばかりか、同クロスが、レンズ上に水滴が無い場合にも、レンズを傷めることも無く、汚れを除去すると同時に曇り止め効果をも付与することから、多種多様化するレンズ処理に対する要望を満たす製品となり得ることを見出し、本発明を完成するに至ったものであって、その目的とするところは、ガラス又はプラスチック面に、水分がある場合には水分除去性，ない場合にはクリーニング効果を発揮し得るとともに、当該ガラス又はプラスチック面に、曇り止め効果をも付与することのできる、一度で複数の効果を発揮しうるような、曇り止めクロスを提供するにある。
【課題を解決するための手段】
【０００９】
上述の目的は、下記第一の発明から第六の発明によって、達成される。
＜第一の発明＞
不織布に薬液を含浸させた曇り止めクロスにおいて、不織布の少なくとも一部が、下記（１）の構成をとる不織布であり、薬液の少なくとも一部が、下記（２）の成分を含む薬液であることを特徴とする、ドライタイプの曇り止めクロス。
（１）分割繊維と非分割繊維を構成成分として含む不織布
（２）カチオン系フッ素界面活性剤及びノニオン系フッ素界面活性剤を含む薬液
【００１０】
＜第二の発明＞
（１）の不織布において、分割繊維：非分割繊維＝２：８〜８：２(質量比)であることを特徴とする、第一の発明記載のドライタイプの曇り止めクロス。
【００１１】
＜第三の発明＞
分割繊維の少なくとも一部が、親油性を有しているものであることを特徴とする、第一の発明又は第二の発明記載のドライタイプの曇り止めクロス。
【００１２】
＜第四の発明＞
（２）の薬液において、カチオン系フッ素界面活性剤：ノニオン系フッ素界面活性剤＝１：１９〜１９：１（質量比）であることを特徴とする、第一乃至第三の発明のいずれかに記載のドライタイプの曇り止めクロス。
【００１３】
＜第五の発明＞
薬液の質量に対して、不織布全体の質量が５倍以上であることを特徴とする、第一乃至第四の発明のいずれかに記載のドライタイプの曇り止めクロス。
【００１４】
＜第六の発明＞
不織布表面のうち、薬液が含浸された面積が、１／２以下であることを特徴とする、第一乃至第五の発明のいずれかに記載のドライタイプの曇り止めクロス。
【発明の効果】
【００１５】
本発明のドライタイプの曇り止めクロスは、ガラスやプラスチック等の表面に、水分が残っている際には、その水分を除去しながら，水分が無い場合には、表面を傷めずに汚れを除去しながら、それぞれ曇り止め効果を付与し得るという利点を有するものある。
【発明を実施するための最良の形態】
【００１６】
［本発明の曇り止めクロスに用いられる不織布］
本発明に用いられる不織布とは、少なくとも一部が、下記（１）の構成をとる不織布である（以下、「（１）の不織布」と記載することがある。）。
【００１７】
（１）分割繊維と非分割繊維を構成成分として含む不織布
【００１８】
《（１）の不織布に用いられる分割繊維》
分割繊維は、単独の種類の繊維が分割されているものもあれば、２種以上の材質の繊維に分割されたものもある。分割の方法には、複数の成分を同時に紡糸して成る複合繊維を用い、
（Ａ）紡糸後に一部の成分を溶解する方法や、
（Ｂ）成分毎の性質の違いを利用して、外部から熱や力を付加すること等によって、各成分を剥離させる方法
等、各種の公知の方法が挙げられる。
【００１９】
（分割繊維の材質）
分割繊維の材質としては、ポリエチレンテレフタレート（PET），ポリブチレンテレフタレート（PBT）等のポリエステル，ポリエチレン（PE），ポリプロピレン(PP)，ナイロン（NY），エチレン・酢酸ビニル共重合樹脂（EVA）等が挙げられる。
【００２０】
（分割繊維の性質）
本発明の曇り止めクロスに用いられる分割繊維は、曇り止め効果を有する薬液を、ガラスやプラスチック等の表面に均一に塗布できる点で、親油性を有しているものであることが好ましいが、親油性を有しているとは、分割繊維を構成する複数の繊維の一部又は全部が、親油性成分からなる繊維である場合等が挙げられ、分割繊維の少なくとも一部が、親油性を発揮し得るものであれば良い。
【００２１】
尚、親油性を有する繊維の割合が、５０％以上であることが、必要な薬液を均一に塗布できるという点で好ましく、更に好ましくは、８０％以上，より好ましくは、９５％以上である。
【００２２】
（分割繊維の成分）
親油性成分からなる繊維としては、具体的には、PET，PBT，PE，PP，ナイロン等が挙げられ、好ましくは、PET，PE，PP等である。
【００２３】
（分割繊維の組み合わせ）
そして、分割繊維が２種以上の繊維の組合せである場合の組み合わせとしては、透明感を維持しながら必要な薬液を均一に塗布できるという点で、PET／PEや、PET／PPが好ましい。
【００２４】
（分割繊維断面の形状）
分割繊維の断面形状としては、各種の公知のものが使用できるが、例えば、円形の複合繊維断面が、２層以上の並列した層に分かれたものや、放射状に分かれたもの（扇形乃至三角等），花弁状，くさび形等の各種の形状が挙げられるが、放射状に分かれたもの（扇形乃至三角等）が、施与面に、薄く均一にムラなく薬液を付与し易く、ガラスやプラスチック面を通した視認性に優れるため、好ましいものとして用いられる。
【００２５】
（分割繊維の分割数）
分割数としては、特に制限は無く、例えば２分割〜２４分割等のもの等が使用できるが、８分割や１６分割のものが、吸水性や汚れの除去性と、薄く均一にムラ無く薬液を施与し得る性質の、両立がし易い点で、曇り止めクロスの強度等の両立の点で、より好ましい。
【００２６】
（分割繊維の繊度）
分割された個々の繊維の繊度は、１．０デニール未満が好ましく、特に０．１〜０．３デニールが好ましい。
【００２７】
（分割繊維の効果）
上記のような分割繊維を用いることで、曇り止めクロスからガラスやプラスチック等に移った薬液のうち、余分な薬液を掻き取り、表面に透明感を付与することができる。
【００２８】
《（１）の不織布に用いられる非分割繊維》
非分割繊維とは、上述の分割繊維以外の、一般的な繊維を言う。
【００２９】
（非分割繊維の材質）
非分割繊維の材質としては、レーヨン，アクリル，綿等の、親水性繊維のほか、ポリエチレンテレフタレート（PET），ポリブチレンテレフタレート（PBT）等のポリエステル，ポリエチレン（PE），ポリプロピレン(PP)，ナイロン，等の親油性のもの等も用いることができる。
【００３０】
（非分割繊維の性質）
但し、分割繊維の方が、親油性のものが好ましいため、非分割繊維は、親水性である事が好ましい。非分割繊維が分割繊維と異なる性質をとることによって、曇り止めクロスの、クリーナー性（汚れの除去）と、曇り止め性付与（曇り止め剤の付与）という、ある意味相反する性能を発揮し易いからである。
【００３１】
（非分割繊維の繊度）
非分割繊維の繊度は、０．５〜１０デニールが好ましく、特に１．０〜４．０デニールが好ましい。
【００３２】
《（１）の不織布》
（分割繊維：非分割繊維の割合）
（１）の不織布における分割繊維と非分割繊維の割合は、質量比で、分割繊維：非分割繊維＝２：８〜８：２(質量比)であることが好ましく、特に好ましくは、分割繊維：非分割繊維＝４：６〜６：４ (質量比)である。
分割繊維の割合が、２：８以上の場合に、透明感が良く、分割繊維の割合が８：２以下の場合に、より曇り止め効果に優れるからである。
【００３３】
（（１）の不織布の種類（製法））
（１）の不織布としては、接合バインダー接着布，スパンボンド布のほか、ニードルパンチ布，クロスレイヤースパンレース等のスパンレース（ウォーターニードルパンチ）布，スプレファイバー布，又はステッチボンド布等が挙げられるが、柔らかな風合いを有し、レンズ面等を傷めないという点では、スパンボンド布のほか、ニードルパンチ布，スパンレース布等が好ましい。
特に、スパンレースは、高圧水流で繊維を交絡させる為、布の様なソフトな風合いやドレープ性と、紙の様な均質性を合わせ持った不織布となるため、ガラスやプラスチック等を傷つけず、これらの曇り止めクロスに、特に適している。
【００３４】
（（１）の不織布の目付）
（１）の不織布の目付としては、例えば３〜２００ｇ／ｍ2程度が好ましく、より好ましくは１０〜１５０ｇ／ｍ2の範囲である。
【００３５】
（（１）の不織布の具体例）
（１）の不織布は、具体的には、ダイワボウポリテック（株）製のLM-62（PET／PE分割繊維：レーヨン＝６：４の、クロスレイヤー，目付６２ｇ／ｍ2）等として購入することができる。
尚、上記のPET／PE分割繊維は、放射状（扇形）の８分割（PET・PE各４本）のものである。
【００３６】
（他の不織布）
本発明に用いられるドライタイプの曇り止めクロスは、不織布の少なくとも一部が、上記（１）の構成をとる不織布であれば良く、（１）の不織布に加えて、他の不織布を更に重ねて二層構造としたり、他の不織布と接ぎ合わせて、一層として用いることもできる。
【００３７】
他の不織布としては、一般的に知られている不織布であれば良く、（１）と同じ構成をとるものであっても良い。
【００３８】
（不織布の積層・接ぎ合わせ方法）
これらの不織布の積層や接ぎ合わせの方法としては、ニードルパンチ，ウォーターニードル，超音波シール等の手段による交絡処理や、あるいは熱エンボスロールによる熱融着処理の他、接着剤接合等の公知の方法が挙げられる。
【００３９】
尚、薬液は、（１）の不織布に含浸させておくことが、水分拭き取り効果又はクリーニング効果と、曇止め効果の両立の点で好ましい。
【００４０】
［本発明の曇り止めクロスに用いられる薬液］
本発明のドライタイプの曇り止めクロスは、薬液の少なくとも一部が、下記（２）の成分を含む薬液であることを特徴とするものである。
【００４１】
（２）カチオン系フッ素界面活性剤及びノニオン系フッ素界面活性剤を含む薬液
【００４２】
《（２）に用いられるカチオン系フッ素界面活性剤》
カチオン系フッ素界面活性剤としては、例えば、ヨウ化フルオロアルキルトリメチルアンモニウム（Ｃ22Ｈ20Ｆ17ＩＮ2Ｏ2）等の、第４級アンモニウム塩型のもの等が挙げられる。
【００４３】
上記の第４級アンモニウム塩型のカチオン系フッ素界面活性剤は、「フタージェント  ３００」や、「フタージェント  ３１０」（ヨウ化フルオロアルキルトリメチルアンモニウム（Ｃ22Ｈ20Ｆ17ＩＮ2Ｏ2），CAS no. 59493-72-0）（いずれも株式会社ネオス製）等として購入できる。
【００４４】
《（２）に用いられるノニオン系フッ素界面活性剤》
ノニオン系フッ素界面活性剤としては、例えば、パーフルオロアルキル基含有ポリオキシエチレンエーテル等が挙げられる。
【００４５】
パーフルオロアルキルエチレンオキシド付加物は、「メガファック」シリーズ（大日本インキ化学工業株式会社製）等として入手することができ、「メガファック  F-444」，「メガファック  F-445」（CAS no. 58228-15-2），「メガファック  F-446」等が挙げられるが、中でも、「メガファック  F-445」が好ましい。
【００４６】
《（２）の薬液中の界面活性剤の比率》
（２）の薬液においては、カチオン系フッ素界面活性剤：ノニオン系フッ素界面活性剤＝１：１９〜１９：１（質量比）であることが好ましく、特に好ましくは、５：１〜１：５である。
カチオン系フッ素界面活性剤の割合が、１：１９以上の場合に、薬液の定着性，すなわち曇り止め効果の持続性が特に良く、カチオン系フッ素界面活性剤の割合が１９：１以下の場合に、曇り止め効果に特に優れるからである。
【００４７】
《曇り止めクロスのタイプ》
本発明の曇り止めクロスは、いわゆるドライタイプのものである。ドライタイプとは、含浸させた薬液の水分が、殆ど蒸発している状態のものを言い、俗に言うウェットタイプのものと、区別されるものである。
具体的には、薬液の質量に対して、（１）の不織布の質量が５倍以上であることが好ましく、特に好ましくは、１０倍以上である。
【００４８】
《薬液の含浸領域》
尚、薬液は、本発明の曇り止めクロス表面の全体に含浸させても良いが、表面の一部だけに含浸させる方が好ましい。曇り止めを施す対象に水滴等があった場合には、薬液の無い部分がある方が、ガラスやプラスチック表面に残っている水分の吸収に優れているからである。
【００４９】
《薬液の含浸面積》
薬液を含浸させる面積としては、曇り止めクロス表面の１／２以下で十分であるが、１／１０以上あることが好ましい。
尚、曇り止めクロスが、（１）以外の不織布との積層や接ぎ合わせの場合には、この含浸面積は、（１）の不織布を基準にして、１／１０以上、１／２以下であることが好ましい。
【００５０】
薬液が含浸している部分は、偏っていても構わないが、まんべんなく分散していることが好ましい。
【００５１】
《薬液の含浸方法》
分散して含浸させる方法としては、特に限定されるものでは無く、不織布に溶液を含浸させる方法であれば使用できる、例えば、プリント方式，インクジェット方式，薬液を通したパイプの側面に穴を開け、そこから薬液を吐出して吹き付ける等の方法が挙げられる。
【００５２】
以下、本発明を、実施例を挙げて説明するが、本発明はこれらに限られるものでは無い。
【実施例】
【００５３】
尚、実施例に先立ち、本発明の泡状クリーナー用組成物の性能を確認するための試験方法等を以下に記載する。
【００５４】
［試験に使用したメガネレンズ］
試験には、次のメガネレンズを使用した。
【００５５】
フッ化炭素系樹脂を主体とする特殊コーティング処理をした超撥水性プラスチックレンズ
【００５６】
[ウェットな面に対する試験方法]
通常のメガネを洗浄剤で洗浄し表面の汚れを完全に除去したあと水洗し洗浄成分は完全に除去する。その結果、超撥水性プラスチックレンズの表面に、水滴が付着した状態になる。これを不織布（曇り止め剤を含浸）で拭くことにより水分拭きとり性、仕上がり感を目視で確認する。
そのあと８０℃のお湯を５００ｍｌのビーカーに３５０ｍｌ入れる。不織布で拭き上げたメガネをビーカーの口の部分におき５秒後レンズ表面の状態を観察し曇り止め効果を確認する。
【００５７】
各試験結果の、評価基準は、下記の通りである。
【００５８】
［水分拭取り性評価基準］
良いもの  ○
少し残るもの  △
拭取りが悪くはっきり残るもの  ×
【００５９】
［仕上がり感(透明感) 評価基準］
クリアーになるもの  ○
少し拭き残し感があるもの  △
拭き残しがありレンズ表面が白くなり視界が悪くなるもの    ×
【００６０】
［曇り止め効果評価基準］
５秒後曇りが全くないもの  ○
一部曇りがあるもの  △
全面曇るもの    ×
【００６１】
［ドライな面に対する試験方法］
メガネのレンズを、不織布で乾拭きした後、レンズを目視で見て、キズの有無を確認する。
人工皮脂のかわりにホホバオイルを使用しレンズ表面に０．０１ｇ滴下しガーゼでレンズ表面に均一に伸ばす。（試験で用いたレンズは、フッ素で加工したレンズであるため、レンズ面は均一に塗れず細かい油滴になる）これを不織布で拭き、その後ＦＴ−ＩＲで、レンズ表面にホホバオイルのＩＲ吸収がないか確認する。
【００６２】
その後、ウェットな面に対する試験方法と同様の方法で、曇り止め効果を確認する。
曇り止め試験方法と、評価方法は、ウェット面に対する上記試験の場合と同じである。
【００６３】
上記試験結果の、評価基準は、下記の通りである。
【００６４】
ドライなレンズ面での汚れ除去性
ホホバオイルのＩＲ吸収がない場合    ○
ホホバオイルのＩＲ吸収が出る場合    ×
【００６５】
試験する各種の曇り止めクロスに用いられる薬液を、下記の表１に例示した。
【００６６】
【表１】
0005081664.tif 000002
【００６７】
尚、表中の成分の詳細を下記に示す。
【００６８】
フタージェント３１０：カチオン系フッ素界面活性剤（第4級アンモニウム塩）
メガファック  Ｆ４４５：ノニオン系フッ素界面活性剤（パーフルオロアルキルエチレンオキシド付加物）
【００６９】
試験する各種の曇り止めクロスに用いられる不織布を、下記の表２に例示した。
尚、これらの不織布の種類は、クロスレイヤースパンレースである。
【００７０】
【表２】
0005081664.tif 000003
【００７１】
尚、表中の、分割繊維の繊度は、分割後の個々の繊度を示す。
また、Ｈの非分割繊維の繊度は、アクリルとPETの繊度の合計の繊度を示す。
【００７２】
試験結果
【００７３】
【表３】
0005081664.tif 000004
【００７４】
表３から、本発明のドライタイプの曇り止めクロスが、フッ化炭素系樹脂を主体とする特殊コーティング処理をした超撥水性プラスチックレンズの表面に水分が残っている場合には、水分を除去しながら、曇り止め効果を付与することができる一方、当該超撥水性プラスチックレンズの表面が乾いている場合にも、表面を傷めずに汚れを除去しながら、曇り止め効果を付与し得ることが確認できた。
【００７５】
尚、本発明の曇り止めクロス（実施例）を用いた場合、上記のドライ面での試験の結果、レンズ面に、キズを付けることは無かった。
【産業上の利用可能性】
【００７６】
本発明のドライタイプの曇り止めクロスは、ガラスやプラスチック等の表面に、水分が残っている際には、その水分を除去しながら，水分が無い場合には、表面を傷めずに汚れを除去しながら、それぞれ曇り止め効果を付与し得るという利点を有するものある。